구체 예 에서 , 상기 고무 질 중합체 의 함량 은 고 무변 성 비닐 계 그 라프트 공중 합체 전체 100 중량 % 중 20 내지 70 중량 %, 예 를 들 면 25 내지 60 중량 % 일 수 있 고 , 상기 단량체 혼합물 ( 방향 족 비닐 계 단량체 및 시안화 비닐 계 단량체 포함 ) 의 함량 은 고 무변 성 비닐 계 그 라프트 공중 합체 전체 100 중량 % 중 30 내지 80 중량 %, 예 를 들 면 40 내지 75 중량 % 일 수 있 다 . 상기 범위 에서 열가소성 수지 조성물 의 내 충격 성 , 외관 특성 등 이 우수 할 수 있 다 .